(57)【特許請求の範囲】
【請求項１】
下式(１)：
【化１】
0003940299.tif 000014
(式中、Ｒ１及びＲ２は各々別個に水素又は低級アルキル基、ａは１〜１０の整数を意味する。)
で表されるジイソシアナート構造単位、
下式(２)：
【化２】
0003940299.tif 000015
(式中、Ｒ３は２価の芳香族基を意味する。)
で表されるジアミン構造単位、及び
下式(３):
【化３】
0003940299.tif 000016
(式中、Ｒ４は２価の脂肪族基を意味する。)
で表されるジオール構造単位を有し、式(１)の構造単位をｋ個、式(２)の構造単位をｌ個、式(３)の構造単位をｍ個含む数平均分子量２,０００〜２００,０００のポリウレタンウレア化合物であって、
かつ、下式(４):
【化４】
0003940299.tif 000017
で表される構造単位をｘ個含み、前記ｋ,ｌ,ｍ及びｘの関係が０.７≦４ｘ／(ｋ＋ｌ＋ｍ)≦１であるポリウレタンウレア。
【発明の詳細な説明】
【０００１】
【発明の分野】
本発明はモノマー構造単位の配列が規制された定序性ポリウレタンウレア重合体に関する。
【０００２】
【産業上の利用分野】
本発明は、非対称ジイソシアナートモノマーと、芳香族ジアミン及び脂肪族ジオールとから得られる定序性ポリウレタンウレアに関する。定序性重合体は配列異性重合体であり、光学材料や電気材料等の機能材料などに用いられる。
【０００３】
【発明の背景】
モノマーの配列を規制することにより得られる高分子(以下、定序性高分子という)は熱的、力学的性質はもちろん、非線形光学、液晶等などの物性においても特異的性質を有するものと期待されている。しかしながら、工業的に製造され広く用いられているポリウレア、ポリウレタン、ポリアミド、ポリイミド等の重縮合系高分子では、モノマーの配列を制御した高分子の製造は困難であり、合成法の確立に大きな関心が持たれている。
【０００４】
定序性高分子のモノマー分子設計としては、季刊化学総説１８巻 ８５−９５(１９９３)に記載されているように、用いるモノマーの分子構造に方向性があることはもちろん、重合点となる官能基部位の反応性に十分な差を有する必要があるとされている。
【０００５】
多官能イソシアナート化合物はその高反応性を利用して、ポリウレア、ポリウレタン、ポリアミド等の原料として広く工業的に利用されており、イソシアナート化合物をモノマーとした定序性高分子は工業的に非常に有用であると考えられる。
【０００６】
一官能イソシアナート化合物の場合、イソシアナート基に結合する官能基によってその反応性が大きくことが知られている。例えば、脂肪族イソシアナートと芳香族イソシアナートとでは、トリエチルアミン触媒を用いることによりメタノールのような求核剤を使用した求核反応において３００倍以上の反応性差を有するとの報告がある(M.Sato,J.Am.Chem.Soc.vol.82, p3893−3897,(1960))。この性質を利用してこれまでに我々は、非対称モノマーとしてρ−イソシアナトベンジルイソシアナートを用い、対称モノマーとしてエチレングリコールを用いることにより頭頭−尾尾および頭−尾構造単位を有する定序性ポリウレタンが合成できることを見出した(特開平11−171965、特願平2000−230631)。
【０００７】
また、前記の非対称イソシアナートと共に、４−アミノフェネチルアルコール（芳香族性アミノ基と脂肪族性水酸基を分子内に有する）などの非対称性のアミノアルコールを用い頭−尾構造を有するポリウレタンウレアが合成できることも見出した(特願２００１−６１１９１)。
【０００８】
イソシアナート基とアミノ基との反応により得られるウレア結合は、焦電性や圧電性、さらには非線形光学特性などを有することが知られており、定序性ポリマーからなる機能性高分子を得る(機能化)上で非常に有用であると考えられる。しかしながら、分子内に芳香族性アミノ基と脂肪族性水酸基を有する前記のアミノアルコールは、原料モノマーとして汎用性が低く、選択可能なモノマーの種類も限定されるため、このような定序性高分子を材料とした機能化には制約が大きい。
【０００９】
そこで、種々の原料から定序性高分子を製造し、機能化を容易とするために、非対称モノマーであるアミノアルコールに代えて、対称芳香族ジアミンと対称脂肪族ジオールを用い、汎用性の高いモノマーから定序性ポリマーを得るべく検討を行った。このような非対称モノマー１種と対称モノマー２種から得られる定序性ポリウレタンウレアについてはこれまで報告はない。
【００１０】
本発明の目的は反応性の異なる官能基を分子内に有するジイソシアナートと、ジアミン及びジオールとから新規な定序性ポリウレタンウレアを製造することにある。
【００１１】
【課題を解決するための手段】
本発明者らは、(ｉ)分子内に２つのイソシアナート基を有し、かつ一方のイソシアナート基が芳香環に直接結合し、他方のイソシアナート基が、芳香族に結合した脂肪族性炭素原子に結合している非対称のジイソシアナートモノマーと、(ii)芳香族性ジアミン及び脂肪族性ジオールとの反応性を詳細に検討した。その結果、このような化合物には２つのイソシアナート基の各々、及びジアミンのアミノ基とジオールの水酸基に対応して反応性に明確な差があるとの知見を得た。そして、ジイソシアナートに対して所定の方法で芳香族ジアミンと脂肪族ジオールを反応させることにより定序性ポリマーを製造することが可能なことを見出し、本発明を完成するに至った。
【００１２】
すなわち本願の第１の発明は、下式(１)：
【化５】
0003940299.tif 000002
(式中、Ｒ１及びＲ２は各々別個に水素又は低級アルキル基、ａは１〜１０の整数を意味する。)
で表されるジイソシアナート構造単位、
下式(２)：
【００１３】
【化６】
0003940299.tif 000003
(式中、Ｒ３は２価の芳香族基を意味する。)
で表されるジアミン構造単位、及び
下式(３):
【００１４】
【化７】
0003940299.tif 000004
(式中、Ｒ４は２価の脂肪族基を意味する。)
で表されるジオール構造単位を有し、式(１)の構造単位をｋ個、式(２)の構造単位をｌ個、式(３)の構造単位をｍ個含む数平均分子量２,０００〜２００,０００、好ましくは５,０００〜１００,０００のポリウレタンウレア化合物であって、
かつ、下式(４):
【００１５】
【化８】
0003940299.tif 000005
で表される構造単位をｘ個含み、前記ｋ,ｌ,ｍ及びｘの関係が０.７≦４ｘ／(ｋ＋ｌ＋ｍ)≦１であるポリウレタンウレアを提供するものである。数平均分子量が前記数値範囲よりも小さいと充分な高分子化合物は得られず、一方これより大きい高分子化合物は実用的でない。なお、上記にポリウレタンポリウレアにおいて式(１)の両端には必ず式(２)または式(３)の構造単位が結合し、式(２)及び式(３)の構造単位は連続して結合しない。式(１)(２)(３)の各々はそれ自身では連続して結合しない。
【００１６】
【発明の詳細な開示】
本発明のポリウレタンウレアは式(１)、式(２)及び式(３)の構造単位を有しており、モノマーの反応条件を選択することにより前記４ｘ／(ｋ＋ｌ＋ｍ)が０.７〜１で式(４)の配列単位が優先するポリウレタンウレアが得られる。
つぎに本発明の定序性ポリウレタンウレアのモノマー及びその重合法について詳細に説明する。
【００１７】
(ジイソシアナート化合物)
本発明の定序性ポリウレタンウレアの原料であるジイソシアナートは、
下式:
【００１８】
【化９】
0003940299.tif 000006
で表される。このジイソシアナートモノマーの特徴は、分子内に２つのイソシアナート基を有しており、一方のイソシアナート基が芳香環に直接結合し、他方のイソシアナート基は、芳香環に結合した炭素原子に結合している。このような構造により２つのイソシアナート基は大きな反応性差を示す。
【００１９】
芳香環上のイソシアナート基及び炭素原子に結合したイソシアナート基はオルト、メタ、パラ位のいずれの位置であってもよい。式(５)中、ｎ＝１〜１０である。Ｒ１及びＲ２は水素原子又はメチル基、エチル基等の低級アルキル基が好ましい。したがって、式(５)の化合物の代表的なものとしては、イソシアナトベンジルイソシアナート、イソシアナトフェネチルイソシアナート、α−(イソシアナトフェニル)−エチルイソシアナート等のジイソシアナートである。本発明にて用いることのできる二価の非対称ジイソシアナートの分子量は、通常１７４〜５００、好ましくは１７４〜３００である。
【００２０】
(芳香族ジアミン)
本発明の定序性ポリウレタンウレアの原料である芳香族ジアミンは、
下式:
【００２１】
【化１０】
0003940299.tif 000007
(Ｒ３は、前記と同じものを意味する。)
で表される２価の芳香族ジアミンである。式(６)において、Ｒ３は具体的にはフェニレン、ビフェニレン、ジフェニルエーテルなどの芳香族炭化水素類、ジフェニルメタン、２,２−ビス[４−(４−アミノフェノキシ)フェニル]プロパンなどの脂肪族と芳香族の基からなる炭化水素類であり、下記構造式のものが含まれる。
【００２２】
【化１１】
0003940299.tif 000008
【００２３】
したがって、前記式(６)で表される代表的なジアミンとしては、例えば、１,４−フェニレンジアミン、ビフェニレンジアミン、３,３−ジメチル−４,４'−ジアミノビフェニル、４,４'−ジアミノジフェニルエーテル、３,４'−ジアミノジフェニルエーテル、１,３−ビス(４−アミノフェノキシ)ベンゼン、１,４−ビス(４−アミノフェノキシ)ベンゼン、４,４'−ビス(４−アミノフェノキシ)ビフェニル、４,４'−ジアミノジフェニルスルフィド、９,９−ビス(４−アミノフェニル)フルオレン、４,４'−ジアミノジフェニルスルホン、３,３'−ジアミノジフェニルスルホン、４,４'−ジアミノベンゾフェノン、３,４−ジアミノベンゾフェノン、ビス[４−(４−アミノフェノキシ)フェニル]スルホン、ビス[４−(３−アミノフェノキシ)フェニル]スルホン、４,４'−ジアミノジフェニルメタン、３,４'−ジアミノジフェニルメタン、４,４'−ジアミノ−３,３'−ジメチルジフェニルメタン、２,２'−ジメチル−４,４'−ジアミノビフェニル、２,２'−ビス(トリフルオロメチル)−４,４'−ジアミノビフェニル、２,２−ビス(４−アミノフェニル)プロパン、２,２−ビス(４−アミノフェニル)ヘキサフルオロプロパン、２,２−ビス[４−(４−アミノフェノキシ)フェニル]プロパン、２,２−ビス[４−(４−アミノフェノキシ)フェニル]ヘキサフルオロプロパン、ネオペンチルグリコールビス(４−アミノフェニル)エーテル、プロペンビス(４−アミノフェニル)エーテル、ブテンビス(４−アミノフェニル)エーテル、ヘプテンビス(４−アミノフェニル)エーテルなど、イソシアナートと反応する二価の芳香族ジアミンである。本発明にて用いられる二価の芳香族ジアミン類の分子量は、通常１０８〜６００、好ましくは１０８〜４００である。
【００２４】
(脂肪族ジオール)
一方、脂肪族ジオールは、下式:
【化１２】
0003940299.tif 000009
(Ｒ４は、前記と同じものを意味する。)
で表される２価の脂肪族ジオールである。式(７)中、Ｒ４は具体的にはジメチレン基、ペンタメチレン基などの直鎖脂肪族炭化水素類、２−メチル−トリメチレン基などの枝分かれ脂肪族炭化水素類、３−オキサ−ペンタメチレン基などの含ヘテロ原子炭化水素基、シクロヘキシニレン基やステロイド骨格などの環式脂肪炭化水素類、ベンゼンジメタノールなど芳香環に結合した肪族性水酸基を有するものでもよい。すなわち、Ｒ４の具体例としては例えば下記構造式：
【００２５】
【化１３】
0003940299.tif 000010
にて表される脂肪族、芳香族及びヘテロ原子からなる炭化水素基などが挙げられる。
【００２６】
したがって、前記式(７)で表される代表的なジオールとしては、例えば、エチレングリコール、２−メチル−１,３−プロパンジオール、ジエチレングリコール、１,５−ペンタンジオール、１,７−ヘプタンジオール、ジヒドロキシシクロヘキサン、イソマンニド、イソソルビドなどの脂肪族アルコール類、また、ヒドロキノン類、ビスフェノールＡ、４,４’−(ヘキサフルオロイソプロピリデン)ジフェノール、４,４’−(ヘキサフルオロイソプロピリデン)−ビス(２,６−メチルフェノール)、４,４’−ジヒドロキシビフェニル、４,４’−(１,３−アダマンテンジイル)ジフェノールなどの２価の芳香族アルコール類、あるいはデオキシコール酸、ケノデオキシコール酸、ウルソデオキシコール酸などの胆汁酸類、１,５−ジヒドロキシ−１,２,３,４−テトラヒドロナフタレン等の非等価水酸基を有する化合物など、イソシアナートと反応する２価の水酸基を有する化合物であればよい。用いることのできる二価アルコール類の分子量は、通常６２〜５００、好ましくは６２〜３００である。
【００２７】
(定序性ポリウレタンウレアの製造法)
つぎに、前記のモノマーを用いて、式(４)の配列単位が優先する、すなわち、４ｘ／(ｋ＋ｌ＋ｍ)が０.７〜１であるように配列制御のなされた定序性ポリウレタンウレアの製造法について詳細に説明する。
【００２８】
ジアミンモノマーとジオールモノマーの量は、共重合体の分子量を充分に大きくするため、ジイソシアナートモノマーのイソシアナート官能基数に対して、ジアミンモノマーのアミノ基数とジオールモノマー水酸基数との合計がほぼ等しく(等モル量)なるように用いるのが好ましいが、これに限定されるものではない。ここで略等モル量とは、ジイソシアナート１モルあたり、ジアミンモノマーとジオールモノマーの総量が、０.８〜１.２モル、好ましくは０.９〜１.１モル、より好ましくは０.９９〜１.０１モルである。このときジアミンモノマーとジオールモノマーは、これらの合計１モル当たりそれぞれ０.４〜０.６モル、好ましくは０.４５〜０.５５、より好ましくは０.４９〜０.５１モルである。
【００２９】
式(４)で表される配列単位を主体とするポリウレタンウレアを製造するには、前記イソシアナート化合物と、ジアミン化合物及びジオール化合物を重縮合するにあたり、(イ)ジイソシアナートに対し、各々略１/２倍モル量の芳香族ジアミンと脂肪族ジオールとを実質的に一時に反応させる。又は(ロ)最初に略１/２倍モルのジアミンモノマーのみを滴下し、その後、略１/２倍モルのジオールモノマーを加えてもよい。このような反応操作は、少なくともジオール添加の開始時点で、実質的に全てのジアミンが反応に関与していることを意味する。このようにして、ジアミンのアミノ基とジイソシアナートモノマーの芳香族イソシアナート基が反応したジアミンモノマーとジイソシアナートモノマーの(１：２)付加物が優先的に生成する反応条件を選択する。
【００３０】
これに対して、例えば、ジアミンモノマーとジオールモノマーとの混合物をジイソシアナートモノマーに対して滴下したり、先にジオールモノマーを添加した後、ジオールモノマーを添加するなど、ジオールモノマーの添加が先行し、ジオールの添加時点でまだジアミンの添加が終了しておらず実質的にジアミンの全てが反応に関していない反応条件では、式(４)の配列単位の含有量が低下する。
【００３１】
このように本発明ではジオールが反応に関与を開始した時点で、実質的にジアミンの全量がジイソシアナートとの反応系に加えられている。このような操作には、▲１▼反応系内にモノマーの全部(ジイソシアナートと、ジアミン及びジオール)を一時に加える。▲２▼ジイソシアナートと、これに対し略１／２倍モルずつのジアミン及びジオール混合物とを等モルずつ反応系に加える。▲３▼ジイソシアナート、又はジアミン及びジオール混合物の存在下、他方を速やかに反応系に加える。
【００３２】
またかかる重縮合反応の反応温度は、ジイソシアナートモノマーに対するジアミンモノマーとジオールモノマーの反応選択性の向上を図るために、できるだけ低いのが好ましい。また、低温での反応によりウレタン結合生成時に競合するイソシアナートの三量化反応などの副反応も抑制できる。従って、反応温度は、−４０〜４０℃、好ましくは−２０〜３０℃であり、より好ましくは−１０〜０℃であり特に０℃付近で反応させるのが好ましい。また、反応温度は、反応開始から終了まで一定の温度で行なってもよく、初期に低温で行ないその後、温度上げてもよい。
【００３３】
また、重合時間は、重合の進行を考慮に入れて、５〜４８時間で行ない、好ましくは、１０〜２４時間で行なうのがよい。
【００３４】
反応に用いる溶媒は、目的ポリマーが高極性であることと、重合を効率的に進行させるため、高極性溶媒を用いる必要がある。例えば、ＤＭＦ(Ｎ,Ｎ−ジメチルホルムアミド)、ＤＭＡｃ(Ｎ,Ｎ−ジメチルアセトアミド)、ＤＭＳＯ(ジメチルスルホキシド)、ＮＭＰ(Ｎ−メチルピロリドン)等の高極性非プロトン溶媒を選択することが好ましいが、反応基質及び目的物が良好に溶解しさえすればシクロヘキサン、ペンタン、ヘキサン等の脂肪族炭化水素類、ベンゼン、トルエン、クロロベンゼン等の芳香族炭化水素類、ＴＨＦ(テトラヒドロフラン)、ジエチルエーテル、エチレングリコールジエチルエーテル等のエーテル類、アセトン、メチルエチルケトン、４−メチル−２−ペンタノン等のケトン類、プロピオン酸メチル、酢酸エチル、酢酸ブチル等のエステル類などの溶媒であってもよく、これらを混合して用いてもよい。これら溶媒の使用量は、反応の選択性向上の点からモノマー基質をできる限り希釈するのが好ましいが、反応を効率よく進行させること、反応操作を考慮に入れるとモノマー基質が０.１〜２ｍｏｌ／Ｌになるように調製するのがよい。
【００３５】
イソシアナートに対するアミノ基の反応性は、水酸基の反応性よりも高いことからウレア結合を生成させるためには、一般に触媒を必要としないが、ウレタン結合生成を効率よく進行させるため、Ｎ,Ｎ,Ｎ’,Ｎ’−テトラメチル−１,３−ブタンジアミン、トリエチルアミン、トリブチルアミンなどの三級アルキルアミン類、１,４−ジアザビシクロ[２.２.２]オクタン、１,８−ジアザビシクロ[５.４.０]ウンデ−７−エンなどの縮環アミン類、ＤＢＴＬ、テトラブチルスズ、トリブチルスズ酢酸エステルなどのアルキルスズ類等、公知のウレタン結合生成触媒を用いることができる。
【００３６】
芳香族イソシアナートとアミノ基との反応を優先的に生じ、芳香族イソシアナートと水酸基の反応性を抑制するため、重合初期は無触媒で行い、その後、効率的にウレタン結合生成を行うよう、より活性の高いアルキルスズ類及び縮環アミン類などの触媒を用いるのが好ましい。
触媒の使用量は、効率のよい反応及び反応操作を考慮してモノマー基質に対して０.１〜３０ｍｏｌ％用いるのが好ましい。
【００３７】
以上のように、式(４)の構造単位を優先して生成させるには、ジアミンモノマーとジオールモノマーの各イソシアナート基に対する反応性の違いが必要であるほか、少なくともジオールの添加開始時点で実質的にジアミンの全てを添加し、ジアミンモノマーのアミノ基が、ジイソシアナートモノマー中の芳香族イソシアナートに優先的に反応し、ジオールモノマーの水酸基が脂肪族イソシアナート基と優先的に反応する条件を選択することが重要である。
【００３８】
こうして得られた高分子の定序性に関する定量的検討には、特開平１１−１７１９６５号に開示のように高分子主鎖中のジオールモノマー由来の１３Ｃ−ＮＭＲメチレン基のピークが、頭−頭構造、尾−尾構造、頭−尾構造により異なることを利用した。即ち、配列それぞれに対応するモデル化合物３種を合成し、これと実施例にて得られたモノマーとを比較した。得られた高分子においてジオールモノマー由来のメチレン基のシグナルが、尾−尾構造であればもう一方のジアミンモノマーの配列構造は、頭−頭構造であり、所望の配列構造を有していると判断できる。
【００３９】
なお、ここで非対称なジイソシアナート化合物とジオールとが反応して得られる高分子重合体の配列単位のうち、下式：
【化１４】
0003940299.tif 000011
で表される配列(中央のジオール単位に対して反応性の高い芳香族性イソシアナート基が両端に結合する)を頭−頭配列単位と定義する。
【００４０】
また、下式：
【化１５】
0003940299.tif 000012
で表される配列を尾−尾配列単位と定義する。
【００４１】
さらに、下式：
【化１６】
0003940299.tif 000013
で表される配列を頭−尾配列単位と定義する。
【００４２】
【実施例】
つぎに、本発明を実施例及び比較例により、さらに詳細に説明する。
[参考例１]  頭−頭構造に対応したモデル化合物の合成
１,４−ジオキサン５０ｍＬにＤＢＴＬ０.５５ｇ(０.８７ｍｍｏｌ)、エチレングリコール１.２８ｇ(２０.６ｍｍｏｌ)、フェニルイソシアナート４.９６ｇ(４１.６ｍｍｏｌ)を加え、６０℃で１日撹拌を行った。溶媒留去後、酢酸エチルで再結晶精製し結晶性固体を得た。ここで得られた生成物の１３Ｃ−ＮＭＲ測定を行った(図１)。その結果１５４.９ｐｐｍにカルボニル基(ｂ)のピークが観察され、１４０.８、１３０.０、１２３.８、１１９.６ｐｐｍに芳香環(ａ)のピークが観察され、６４.２ｐｐｍにメチレン(ｃ)のピークが観察されたことから、期待する頭−頭構造に対応した化合物であることを確認した。収量４.７６ｇ(収率７６％)
【００４３】
[参考例２]  尾−尾構造に対応したモデル化合物の合成
１,４−ジオキサン５０ｍＬにＤＢＴＬ０.５５ｇ(０.８７ｍｍｏｌ)、エチレングリコール１.１０ｇ(１７.７ｍｍｏｌ)、ベンジルイソシアナート４.７４ｇ(３５.６ｍｍｏｌ)を加え、６０℃で１日撹拌を行った。溶媒留去後、酢酸エチルで再結晶精製し結晶性固体を得た。ここで得られた生成物の１３Ｃ−ＮＭＲ測定を行った(図２)。その結果１５８.０ｐｐｍにカルボニル基(ｃ)のピークが観察され、１４１.４、１２９.６、１２８.６、１２８.２ｐｐｍに芳香環(ａ)のピークが観察され、６４.３ｐｐｍにメチレン(ｄ)のピークが観察され、４５.７ｐｐｍにベンジル位メチレン(ｂ)のピークが観察されたことから、期待する尾−尾構造に対応した化合物であることを確認した。収量４.７２ｇ(収率８１％)
【００４４】
[参考例３]  頭−尾構造に対応したモデル化合物の合成
Ｎ−ベンジル−(２−ヒドロキシ)エチルカルバミン酸エステル２.９３ｇにＤＢＴＬ０.７３ｇ(１.１６ｍｍｏｌ)とフェニルイソシアナート１.８１(１５.２ｍｍｏｌ)を加え、１,４−ジオキサン９０ｍＬ中６０℃で１日撹拌した。溶媒を留去し、ｎ−ヘキサン／酢酸エチル混合溶媒で再結晶精製して結晶性固体を得た。ここで得られた生成物の１３Ｃ−ＮＭＲ測定を行った(図３)。その結果、１５８.０ｐｐｍにカルボニル基(ｅ)のピークが観察され、１５５.０ｐｐｍにカルボニル基(ｂ)のピークが観察され、１４１.０、１３０.１、１２３.８、１１９.７ｐｐｍに芳香環(ａ)のピークが観察され、１４１.４、１２９.６、１２８.６、１２８.２ｐｐｍに芳香環(ｇ)のピークが観察され、６４.５ｐｐｍにメチレン(ｄ)のピークが観察され、６４.１ｐｐｍにメチレン(ｃ)のピークが観察され、４５.８ｐｐｍにベンジル位メチレン(ｆ)のピークが確認されたことから、期待する頭−尾構造に対応した化合物であることを確認した。収量２.８４ｇ(収率６０％)
【００４５】
[実施例１]  定序性ポリウレタンウレア(ジオール;尾−尾構造)の合成
ＤＭＦ１０ｍＬに溶解したｐ−イソシアナトベンジルイソシアナート０.８７１ｇ(５.０ｍｍｏｌ)に対してＤＭＦ１０ｍＬに２,２−ビス[４−(４−アミノフェノキシ)フェニル]ヘキサフルオロプロパン１.３０ｇ(２.５ｍｍｏｌ)、エチレングリコール０.１５５ｇ(２.５ｍｍｏｌ)を溶解した溶液を０℃ですばやく添加し、さらに１時間撹拌した。次にＤＢＴＬ０.０９４７ｇ(０.１５ｍｍｏｌ)を添加し、３０℃で１日撹拌した。溶媒を留去して反応溶液を濃縮し、これをメタノールで再沈殿精製した後、７０℃にて１日真空乾燥を行ない化合物を得た。収量２.１６ｇ(収率９３％)
【００４６】
得られた化合物の１３Ｃ−ＮＭＲスペクトル(図４、図５)においてメチレン基のピークが６２.６ｐｐｍにのみ観測され、エチレングリコールが尾−尾構造である配列構造を有するポリウレタンウレアが得られていることがわかった(４ｘ／(ｋ＋ｌ＋ｍ)＝１)。
【００４７】
分子量をＧＰＣを用いてポリスチレンを基準物質にして求めたところ重量平均分子量は２５００００、分子量分布は４.８であった。
【００４８】
[比較例１]  ランダムポリマーの合成
ＤＭＦ５ｍＬに溶解した２,２−ビス[４−(４−アミノフェノキシ)フェニル]ヘキサフルオロプロパン１.３０ｇ(２.５ｍｍｏｌ)、エチレングリコール０.１５５ｇ(２.５ｍｍｏｌ)、ＤＢＴＬ０.０９４７ｇ(０.１５ｍｍｏｌ)に対してＤＭＦ１５ｍＬに溶解したｐ−イソシアナトベンジルイソシアナート０.８７１ｇ(５.０ｍｍｏｌ)を５０℃加温下３０分かけてゆっくり滴下し、１時間撹拌した。さらに、室温にもどして３０℃で１日攪拌した。溶媒を留去して反応溶液を濃縮し、これをメタノールで再沈殿精製し、７０℃にて１日真空乾燥を行い化合物を得た。収量２.０９ｇ(収率９０％)
【００４９】
得られた化合物の１３Ｃ−ＮＭＲスペクトル(図６、図７)においてメチレン基のピークが６２.８、９２.６、６２.４ｐｐｍに現れ、エチレングリコールが頭−尾、頭−頭、尾−尾構造の配列構造をすべて有するランダム構造のポリウレタンウレアが得られていることがわかった。
【００５０】
分子量をＧＰＣを用いてポリスチレンを基準物質にして求めたところ重量平均分子量は２２０００、分子量分布は３.５であった。
【００５１】
【発明の効果】
モノマー構造単位の配列が規制された定序性ポリウレタンウレアが容易に得られる。このポリウレタンウレアは光学材料や電気材料等の機能材料などに用い得る。
【図面の簡単な説明】
【図１】  参考例１で得られたモデル化合物の１３Ｃ−ＮＭＲスペクトルである。
【図２】  参考例２で得られたモデル化合物の１３Ｃ−ＮＭＲスペクトルである。
【図３】  参考例３で得られたモデル化合物の１３Ｃ−ＮＭＲスペクトルである。
【図４】  実施例１で得られた定序性ポリウレタンウレアの１３Ｃ−ＮＭＲスペクトルである。
【図５】  実施例１で得られた定序性ポリウレタンウレアの１３Ｃ−ＮＭＲスペクトルのＥＧ由来メチレン部位の拡大図である。
【図６】比較例1で得られたランダムポリウレタンウレアの１３Ｃ−ＮＭＲスペクトルである。
【図７】比較例１で得られたランダムポリウレタンウレアの１３Ｃ−ＮＭＲスペクトルのＥＧ由来メチレン部位の拡大図である。
【図１】
0003940299.tif 000018
【図２】
0003940299.tif 000019
【図３】
0003940299.tif 000020
【図４】
0003940299.tif 000021
【図５】
0003940299.tif 000022
【図６】
0003940299.tif 000023
【図７】
0003940299.tif 000024